(57)【特許請求の範囲】
【請求項１】
下記化学式１で表されるジエステル化合物および下記化学式２で表されるジアミン化合物を含むモノマー混合物を、溶媒を含まずに反応器に入れ、６５℃以上に昇温する段階と、
前記反応器の温度を３００〜４００℃に上昇させて１時間〜３時間重合反応させる段階とを含み、
前記化学式２で表されるジアミン化合物は、ヘキサメチレンジアミン（ＨＭＤＡ）または２−メチル−１，５−ペンタンジアミン（ＭＰＤＡ）である、下記化学式３で表される繰り返し単位を含む耐熱性ポリアミドの製造方法；
【化１】
0005416829.tif 000013
前記式中、
Ｒ１は、炭素数１〜２０の脂肪族または炭素数６〜２０の芳香族炭化水素である。
【化２】
0005416829.tif 000014
前記式中、
Ｒ２は、炭素数１〜２０の脂肪族または炭素数６〜２０の芳香族炭化水素である。
【化３】
0005416829.tif 000015
前記式中、
Ｒ２は、炭素数１〜２０の脂肪族または炭素数６〜２０の芳香族炭化水素である。
【請求項２】
前記化学式１中、Ｒ１は、炭素数１〜６であるアルキル基である、請求項１に記載の耐熱性ポリアミドの製造方法。
【請求項３】
前記モノマー混合物は、下記化学式４で表されるジカルボン酸をさらに含む、請求項１に記載の耐熱性ポリアミドの製造方法。
【化４】
0005416829.tif 000016
前記式中、
Ｒ３は、炭素数２〜２０の脂肪族または炭素数６〜２０の芳香族炭化水素である。
【請求項４】
前記化学式４で表されるジカルボン酸は、アジピン酸、コハク酸、テレフタル酸、イソフタル酸、フタル酸および無水フタル酸からなる群より選択される少なくとも一つである、請求項３に記載の耐熱性ポリアミドの製造方法。
【請求項５】
前記昇温する段階の後、前記反応器内部の空気を不活性気体に置換する段階をさらに含む、請求項１に記載の耐熱性ポリアミドの製造方法。
【請求項６】
前記重合反応する段階の後、反応器内部の圧力を１ｔｏｒｒ以下に下げて２時間〜４時間攪拌する段階をさらに含む、請求項１に記載の耐熱性ポリアミドの製造方法。
【発明の詳細な説明】
【技術分野】
【０００１】
本発明は、ポリアミドの製造方法に関し、より詳しくは、原料物質であるモノマーを簡単且つ廉価に製造するだけでなく、別途の溶媒を必要としないため、重合反応が短くて経済的な耐熱性ポリアミドの製造方法に関する。
【背景技術】
【０００２】
ナイロン６およびナイロン６６で代表されるポリアミドは、優秀な機械的物性および耐薬品性により繊維、フィルム、シートおよび射出成形品などに幅広く使用される。しかし、ナイロン６およびナイロン６６の融点は、それぞれ２３０℃および２６０℃であって、半導体工程装備、回路基板、自動車および航空機用部品などに適用するには十分な耐熱性を有していないという問題点がある。
【０００３】
前記耐熱性と関連した問題点を解決するために、ブタンジアミンとアジピン酸を反応させて得たナイロン４６は、融点が２９０℃と高い方であるが、アミド結合の高い密度による吸湿性により適用に限界があり、脂肪族ジカルボン酸や脂肪族ジアミンの代わりに芳香族ジカルボン酸や芳香族ジアミンを使用して得た芳香族ポリアミド単量体は、高価であるため、汎用的に使用することに制約がある。
【０００４】
その他に高耐熱性樹脂としてはポリイミド、ポリエーテルケトン、芳香族ポリアミドやポリフェニレンスルフィドなどがあるが、これらは全て製造方法が難しく、また高価という短所がある。
【０００５】
つまり、既存のポリアミド重合工程の場合、ジエタノール内でジカルボン酸とジアミンの塩を製造し、前記塩を分離した後、分離した塩を多量の溶媒、一例として多量の水を用いて溶解した後、高温で加圧と真空条件により再び水を除去する工程を経るなど、製造方法が複雑である。また、多量の水を使用し、これを除去するために多量のエネルギーを使用しなければならないため、経済的ではないという問題点もある。
【発明の概要】
【発明が解決しようとする課題】
【０００６】
前記のような従来技術の問題点を解決するために、本発明は、原料物質である単量体を簡単且つ廉価に製造する耐熱性ポリアミドの製造方法を提供することにその目的がある。
【課題を解決するための手段】
【０００７】
前記技術的課題を達成するために、本発明は、下記化学式１で表されるジエステル化合物および下記化学式２で表されるジアミン化合物を含むモノマー混合物を縮合重合（ｃｏｎｄｅｎｓａｔｉｏｎ  ｐｏｌｙｍｅｒｉｚａｔｉｏｎ）して下記化学式３で表される繰り返し単位を含むポリアミドを製造する耐熱性ポリアミドの製造方法を提供する。
【０００８】
【化１】
0005416829.tif 000002
【０００９】
前記式中、
Ｒ１は、炭素数１〜２０の脂肪族または炭素数６〜２０の芳香族炭化水素である。
【００１０】
【化２】
0005416829.tif 000003
【００１１】
前記式中、
Ｒ２は、炭素数１〜２０の脂肪族または炭素数６〜２０の芳香族炭化水素である。
【００１２】
【化３】
0005416829.tif 000004
【００１３】
前記式中、
Ｒ２は、炭素数１〜２０の脂肪族または炭素数６〜２０の芳香族炭化水素である。
【００１４】
ここで、前記化学式２で表されるジアミン化合物は、ヘキサメチレンジアミン（ｈｅｘａｍｅｔｈｙｌｅｎｅｄｉａｍｉｎｅ；ＨＭＤＡ）または２−メチル−１，５−ペンタンジアミン（２−ｍｅｔｈｙ−１，５−ｐｅｎｔａｎｅｄｉａｍｉｎｅ；ＭＰＤＡ）であってもよい。
【００１５】
また、前記モノマー混合物は、下記化学式４で表されるジカルボン酸をさらに含むことができる。
【００１６】
【化４】
0005416829.tif 000005
【００１７】
前記式中、
Ｒ３は、炭素数２〜２０の脂肪族または炭素数６〜２０の芳香族炭化水素である。
【発明の効果】
【００１８】
本発明は、重合反応段階が短く、簡単且つ経済的な耐熱性ポリアミドの製造方法を提供することができる。
【発明を実施するための形態】
【００１９】
以下、本発明をより詳しく説明する。
【００２０】
本発明の一実施形態による耐熱性ポリアミドは、芳香族ジエステル化合物に水素添加反応を通じて芳香族環を還元させて得た化学式１で表されるジエステル化合物を化学式２で表されるジアミン化合物と重合して製造され得る。
【００２１】
前記芳香族ジエステル化合物は廉価であり、従来ポリアミドの製造に使用される１，４−シクロヘキサンジカルボン酸を合成するための中間体であるため、本発明は従来技術に比べて反応段階を減少させて廉価でポリアミドを製造することができるという長所がある。
【００２２】
また、前記化学式１で表されるジエステル化合物が前記化学式２で表されるジアミン化合物に容易に溶解され得るため、別途の溶媒を必要とせず、反応が簡単で、反応速度が速いという長所がある。したがって、従来技術のように塩を分離する段階、分離された塩を水を含む溶媒に溶解する段階または前記使用された水を含む溶媒を高温および真空条件で除去する段階を必要としないため、溶媒を除去するための莫大なエネルギー消耗を減少させることができるという長所がある。また、工程を遂行する設備が簡単で、工程を単純化することができるため、最終産物である耐熱性ポリアミドの製造コストを顕著に下げることができるという長所もある。
【００２３】
本発明の一実施形態による耐熱性ポリアミドの製造方法は、下記反応式１に示されているように、前記化学式１で表されるジエステル化合物および前記化学式２で表されるジアミン化合物の縮合重合反応を通じて製造される。
【００２４】
【化５】
0005416829.tif 000006
【００２５】
前記反応式中、
Ｒ１およびＲ２は、炭素数１〜２０の脂肪族または炭素数６〜２０の芳香族炭化水素であり、好ましくは、炭素数１〜１４の脂肪族または炭素数６〜１４の芳香族炭化水素であってもよい。より好ましくは、前記化学式１中、Ｒ１は、炭素数１〜６であるアルキル基であってもよい。最も好ましくは、前記化学式１で表される化合物中、Ｒ１がメチル基である１，４−シクロヘキサンジカルボン酸ジメチルエステルを使用することができる。
【００２６】
一方、前記化学式２中、Ｒ２は、炭素数１〜１０の直鎖型または分枝型のアルキレン（ａｌｋｙｌｅｎｅ）であることが好ましい。より好ましくは、化学式２で表されるジアミン化合物は、ヘキサメチレンジアミン（ｈｅｘａｍｅｔｈｙｌｅｎｅ  ｄｉａｍｉｎｅ；ＨＭＤＡ）または２−メチル−１，５−ペンタンジアミン（２−ｍｅｔｈｙｌ−１，５−ｐｅｎｔａｎｅ  ｄｉａｍｉｎｅ；ＭＰＤＡ）を使用することができる。
【００２７】
また、前記化学式１で表されるジエステル化合物は、下記反応式２に示されているように、芳香族ジエステル化合物を水素還元反応して製造され得る。
【００２８】
【化６】
0005416829.tif 000007
【００２９】
前記反応式中、
Ｒ１は、炭素数１〜２０の脂肪族または炭素数６〜２０の芳香族炭化水素であり、より好ましくは、炭素数１〜１４の脂肪族または炭素数６〜１４の芳香族炭化水素であってもよい。
【００３０】
前記芳香族ジエステル化合物は、ジアルキルテレフタレートまたはジアリールテレフタレートであってもよい。ジアルキルテレフタレートである場合、前述したように、Ｒ１は、最も好ましくは、炭素数１〜６であるアルキル基であってもよい。
【００３１】
従来技術による耐熱性ポリアミドの製造には、１，４−シクロヘキサンジカルボン酸（１，４−ｃｙｃｌｏｈａｘａｎｅ  ｄｉｃａｒｂｏｘｙｌｉｃ  ａｃｉｄ；ＣＨＡ）が使用され、１，４−シクロヘキサンジカルボン酸は、テレフタレート（ｔｅｒｅｐｈｔｈａｌａｔｅ）、具体的にはジアルキルテレフタレートにより製造される。一方、本発明で使用される前記芳香族ジエステル化合物は、従来技術で使用される前記１，４−シクロヘキサンジカルボン酸を合成するための中間物質である。したがって、本発明は、ポリマイド製造のための全体反応段階を減少させることによって、経済的且つより迅速な方法により耐熱性ポリアミドを製造することができる。
【００３２】
また、本発明は、前記化学式１で表されるジエステル化合物および前記化学式２で表されるジアミン化合物と共に前記化学式４で表される脂肪族または芳香族ジカルボン酸を縮合重合して製造された下記化学式５で表される共重合体およびその製造方法を提供する。
【００３３】
【化７】
0005416829.tif 000008
【００３４】
前記式中、
Ｒ２は、炭素数１〜２０の脂肪族または炭素数６〜２０の芳香族炭化水素であり、より好ましくは、炭素数１〜１４の脂肪族または炭素数６〜１４の芳香族炭化水素であってもよく、
Ｒ３は、炭素数２〜２０の脂肪族または炭素数６〜２０の芳香族炭化水素であり、ｎは、１〜９９９の自然数、ｍは、１〜９９９の自然数である。
【００３５】
最も好ましくは、前記化学式５中、Ｒ２は、炭素数１〜１０の直鎖型または分枝型のアルキレン（ａｌｋｙｌｅｎｅ）であってもよく、Ｒ３は、炭素数２〜６のアルキレン（ａｌｋｙｌｅｎｅ）またはフェニレン（ｐｅｎｙｌｅｎｅ）であってもよい。
【００３６】
具体的に、前記化学式４で表されるジカルボン酸は、好ましくは、アジピン酸、コハク酸、テレフタル酸、イソフタル酸、フタル酸および無水フタル酸からなる群より選択された少なくとも一つであってもよい。
【００３７】
前記化学式５の共重合体は、下記反応式３に示されているように、前記化学式１で表されるジエステル化合物および前記化学式２で表されるジアミン化合物を含む混合物に、追加で前記化学式４で表される脂肪族または芳香族ジカルボン酸を含むモノマー混合物を縮合重合して製造することができる。前記のように、化学式１で表されるジエステル化合物および化学式２で表されるジアミン化合物の縮合重合反応に、追加で化学式４で表されるジカルボン酸を添加して縮合重合反応を行う場合、添加するジカルボン酸のモル比を適当量調節することによって、製造される耐熱性ポリアミドの融点を容易に調節することができるという長所がある。
【００３８】
【化８】
0005416829.tif 000009
【００３９】
前記式中、
Ｒ１およびＲ２は、炭素数１〜２０の脂肪族または炭素数６〜２０の芳香族炭化水素であり、より好ましくは、炭素数１〜１４の脂肪族または炭素数６〜１４の芳香族炭化水素であってもよく、
Ｒ３は、炭素数２〜２０の脂肪族または炭素数６〜２０の芳香族炭化水素である。好ましくは、Ｒ３は、炭素数２〜６のアルキレン（ａｌｋｙｌｅｎｅ）またはフェニレン（ｐｅｎｙｌｅｎｅ）であってもよい。
【００４０】
このような反応を通じて製造される耐熱性ポリアミドの縮合重合方法は、具体的に以下のとおりである。
【００４１】
まず、攪拌および還流装置が備えられたオートクレーブ（ａｕｔｏｃｌａｖｅ）反応器にジエステル化合物およびジアミン化合物を投入する。前記化学式５で表される共重合体を製造しようとするとき、ここに脂肪族または芳香族ジカルボン酸を追加で共に投入する。
【００４２】
投入された反応物質をオートクレーブ反応器内で攪拌しながら昇温させる。反応機内部温度が６５℃以上に昇温して蒸留されて出るアルコールをコンデンサ（ｃｏｎｄｅｎｓｅｒ）を用いて集める。
【００４３】
理論量の１／２のアルコールが集められると、反応機内部の空気を窒素やアルゴンなどの不活性気体で置換し、反応器を封じて反応機内部の圧力が上昇するようにする。
【００４４】
反応温度を３００〜４００℃に上昇させて１時間〜３時間、好ましくは、１時間４５分〜２時間１５分、より好ましくは、２時間程度攪拌する。この時、反応機内部の圧力は最大２０ｋｇｆ／ｃｍ２を越えないようにバルブを利用して調節する。
【００４５】
徐々にバルブを開けて反応機内部の圧力が常圧になるようにした後、真空ポンプを利用して反応機内部の圧力を１ｔｏｒｒ以下に下げて２時間〜４時間、好ましくは、２時間３０分〜３時間３０分、より好ましくは、３時間攪拌を継続する。
【００４６】
撹拌機にかかるトルクや電流量を測定して反応物が所望の粘度に至ると、窒素やアルゴンなどの不活性気体を注入して真空を破棄し、不活性気体の注入圧力を用いて反応物を吐出させる。
【００４７】
必要に応じて、所望の粘度を得るために固相重合を追加で実施してもよい。固相重合は一定の大きさの重合チップ（ｃｈｉｐ）を攪拌装置が備えられた反応器に入れてガラス転移温度以上に温度を上げた後、窒素やアルゴンガスを吹き込んだり真空をかける方法により実施することができる。
【００４８】
以上で説明したように、本発明による耐熱性ポリアミドの製造方法は、水素添加反応を通じて簡単に製造することができる廉価の単量体を使用し、従来の技術とは異なり、塩の分離、多量の水を溶媒として用いた塩の溶解および前記溶媒である水を除去するための多くのエネルギーを必要とする複雑な反応段階が含まれていない。したがって、本発明は、重合反応段階が短く、エネルギー消耗が画期的に減少して簡単且つ経済的な耐熱性ポリアミドの製造方法を提供することができる。
【実施例】
【００４９】
以下、本発明の理解のために具体的な実施例および比較例を通じて本発明の構成および効果をより詳しく説明する。しかし、下記の実施例は、本発明をより明確に理解させるためのものに過ぎず、本発明の保護範囲が下記の実施例により限定されない。
【００５０】
［実施例１］
１，４−シクロヘキサンジカルボン酸ジメチルエステル（Ａｌｄｒｉｃｈ社、シスとトランスの混合グレード）２００ｇ（１当量）およびヘキサメチレンジアミン（Ａｌｄｒｉｃｈ社）２３３ｇ（２当量）をオートクレーブ反応器に投入し攪拌して混合した。７５℃に昇温した後、蒸発されるメタノールをコンデンサを通じて凝縮させて集めた。３２ｇのメタノールが蒸留されると、窒素ガスを注入して反応器内の酸素を除去した後にバルブを閉じ、４００℃に昇温した後に２時間攪拌する。バルブを徐々に開けて反応器内の圧力を常圧に下げた後、真空をかけて圧力を１ｔｏｒｒ以下になるようにして再び３時間重合した。その後、バルブを開けて真空を破棄し窒素ガスを注入して重合された耐熱性ポリアミドを反応器の下部吐出装置を通じて吐出させ、水の中で冷却した後にカッターを利用して一定の大きさのチップ形態に作製した。
【００５１】
［実施例２］
ヘキサメチレンジアミンの代わりに、２−メチル−１，５−ペンタンジアミンを使用したことを除いては実施例１と同様の方法により耐熱性ポリアミドを重合した。
【００５２】
［実施例３］
１，４−シクロヘキサンジカルボン酸ジメチルエステル２００ｇ（１当量）の代わりに、１，４−シクロヘキサンジカルボン酸ジエチルエステル２２８ｇ（１当量）を使用したことを除いては実施例１と同様の方法により耐熱性ポリアミドを重合した。
【００５３】
ここで、前記１，４−シクロヘキサンジカルボン酸ジエチルエステルは、１当量の１，４−シクロヘキサンジカルボン酸ジメチルエステルと２当量のエタノールをキシレンに溶かしてディーンスターク（ｄｅａｎ−ｓｔａｒｋ）装置を用いて還流しながらメタノールを除去する方法によりトランスエステル反応を実行して合成した。
【００５４】
［実施例４］
１，４−シクロヘキサンジカルボン酸ジメチルエステル２００ｇ（１当量）の代わりに、１，４−シクロヘキサンジカルボン酸ジプロピルエステル２５６ｇ（１当量）を使用したことを除いては実施例１と同様の方法により耐熱性ポリアミドを重合した。
【００５５】
ここで、前記１，４−シクロヘキサンジカルボン酸ジプロピルエステルは、１当量の１，４−シクロヘキサンジカルボン酸ジメチルエステルと２当量のプロパノールをキシレンに溶かしてディーンスターク装置を用いて還流しながらメタノールを除去する方法によりトランスエステル反応を実行して合成した。
【００５６】
［実施例５］
１，４−シクロヘキサンジカルボン酸ジメチルエステル２００ｇ（１当量）の代わりに、１，４−シクロヘキサンジカルボン酸ジブチルエステル２８４ｇ（１当量）を使用したことを除いては実施例１と同様の方法により耐熱性ポリアミドを重合した。
【００５７】
ここで、前記１，４−シクロヘキサンジカルボン酸ジブチルエステルは、１当量の１，４−シクロヘキサンジカルボン酸ジメチルエステルと２当量のブタノールをキシレンに溶かしてディーンスターク装置を用いて還流しながらメタノールを除去する方法によりトランスエステル反応を実行して合成した。
【００５８】
［実施例６］
１，４−シクロヘキサンジカルボン酸ジメチルエステル２００ｇ（１当量）の代わりに、１，４−シクロヘキサンジカルボン酸ジフェニルエステル３２４ｇ（１当量）を使用したことを除いては実施例１と同様の方法により耐熱性ポリアミドを重合した。
【００５９】
ここで、前記１，４−シクロヘキサンジカルボン酸ジフェニルエステルは、１当量の１，４−シクロヘキサンジカルボン酸ジメチルエステルと２当量のフェノールをキシレンに溶かしてディーンスターク装置を用いて還流しながらメタノールを除去する方法によりトランスエステル反応を実行して合成した。
【００６０】
前記実施例１〜６の内容を下記表１に記載した。
【００６１】
【表１】
0005416829.tif 000010
【００６２】
［比較例１〜６］
１，４−シクロヘキサンジカルボン酸ジメチルエステル１当量の代わりに、下記表２に示したジカルボン酸１当量を使用し、ヘキサメチレンジアミン２当量の代わりに下記表２に示したジアミン２当量を使用したことを除いては実施例１と同様の方法により耐熱性ポリアミドを重合した。
【００６３】
【表２】
0005416829.tif 000011
【００６４】
［実施例７〜３６］
１，４−シクロヘキサンジカルボン酸ジメチルエステル（ＣＨＤＲ）１当量の代わりに、１，４−シクロヘキサンジカルボン酸ジメチルエステルと下記表３に示したジカルボン酸を下記記載したモル比として１当量を使用し、ヘキサメチレンジアミン（ＨＭＤＡ）２当量の代わりに下記表３に示したヘキサメチレンジアミンまたは２−メチル−１，５−ペンタンジアミン（ＭＰＤＡ）２当量を使用したことを除いては実施例１と同様の方法により耐熱性ポリアミドを重合した。
【００６５】
【表３】
0005416829.tif 000012
【００６６】
［試験例］
前記実施例および比較例で製造した耐熱性ポリアミドの物性は下記のような方法により測定し、その結果を前記表１〜３に示した。
【００６７】
（粘度）
前記のような方法により重合された耐熱性ポリアミドの粘度は、３５℃の条件でメタクレゾールに溶かしてオストワルド粘度計（Ｏｓｔｗａｌｄ  Ｖｉｓｃｏｓｉｍｅｔｅｒ）を利用して測定した。
【００６８】
（融点）
融点は、ＤＳＣ（ｄｉｆｆｅｒｅｎｃｉａｌ  ｓｃａｎｎｉｎｇ  ｃａｌｏｒｉｍｅｔｅｒ）を利用してスキャン速度（Ｓｃａｎ  ｖｅｌｏｃｉｔｙ）１０℃／ｍｉｎの条件で測定した。
【００６９】
前記表１に示したように、実施例１〜６による方法により製造されたポリアミドは、耐熱性ポリアミドとして適合した融点を示しているが、比較例１〜６に示される物質を利用し、本発明のような簡単な方法により製造して得られた重合体は、耐熱特性は優れていたが、重合度が高くないことが確認された。より具体的には、比較例の重合体の場合、高重合度の重合体を得るためには反応時間を長くしたり、固相重合を適用するなど追加的な作業が要求されるため好ましくない。一方、本発明の実施例により重合された重合体の場合、簡単な工程により得られながらも、耐熱特性に優れ、重合度が適合したことが確認された。
【００７０】
また、本発明のポリアミドの製造方法は、実施例７〜３６から、モル比が調節されたジカルボン酸を追加で注入して縮合重合を実施することによって、最終生成される耐熱性ポリアミドの融点を容易に調節することができることが確認された。